FR 3064106 A1 20180921 FR 1752201 A 20170317 1 CÂBLE ÉLECTRIQUE PRÉSENTANT UNE CONDUCTIVITÉ THERMIQUE AMÉLIORÉE L'invention concerne un câble comprenant au moins une couche électriquement isolante obtenue à partir d'une composition polymère comprenant au moins un matériau polymère thermoplastique à base de polypropylène et au moins une charge inorganique choisie parmi les silicates, le nitrure de bore, les carbonates et un de leurs mélanges, et un procédé de préparation dudit câble. L'invention s'applique typiquement mais non exclusivement aux câbles électriques destinés au transport d'énergie, notamment aux câbles d'énergie à moyenne tension (notamment de 6 à 45-60 kV) ou à haute tension (notamment supérieure à 60 kV, et pouvant aller jusqu'à 400 kV), qu'ils soient en courant continu ou alternatif, dans les domaines du transport d'électricité aérien, sous-marin, terrestre, ou encore de l'aéronautique. L'invention s'applique en particulier aux câbles électriques présentant une conductivité thermique améliorée. Un câble de transport d'énergie à moyenne ou à haute tension comprend de préférence, de l'intérieur vers l'extérieur : - un élément électriquement conducteur allongé, notamment en cuivre 20 ou en aluminium ; - une couche semi-conductrice interne entourant ledit élément électriquement conducteur allongé ; - une couche électriquement isolante entourant ladite couche semiconductrice interne ; 25 - une couche semi-conductrice externe entourant ladite couche isolante ; - éventuellement un écran électrique entourant ladite couche semiconductrice externe, et - éventuellement une gaine de protection électriquement isolante 30 entourant ledit écran électrique. 3064106 2 En particulier, la couche électriquement isolante peut être une couche polymère à base d'une polyoléfine réticulée telle qu'un polyéthylène réticulé (XLPE) ou un élastomère réticulé d'éthylène-propylène ou d'éthylène-propylène-diène (EPDM). La réticulation est généralement effectuée 5 lors de l'étape d'extrusion de la composition polymère autour de l'élément électriquement conducteur allongé. L'utilisation d'une polyoléfine réticulée permet de fournir une couche présentant des propriétés électriques et mécaniques améliorées par rapport au LDPE non réticulé, en particulier, les câbles comportant des couches isolantes à base de XLPE peuvent être utilisés 10 jusqu'à des températures de 90°C alors que les câbles comportant une couche isolante à base de LDPE ne sont utilisables qu'à des températures inférieures, ne dépassant pas 70°C. Cependant, les XLPE présentent un certain nombre d'inconvénients. D'une part, ces polymères ne sont pas facilement recyclables. D'autre part, le processus de réticulation (vulcanisation) pour produire une 15 couche homogène requiert des conditions de réaction spécifiques (e.g. en termes de durée et de température) qui réduisent la vitesse de fabrication du câble et augmentent son coût de production. En effet, pour obtenir un taux de réticulation satisfaisant, il faut que le polymère puisse être porté à la température requise pour obtenir sa réticulation pendant une durée suffisamment longue. Ainsi, la vitesse de production des câbles comportant une couche électriquement isolante à base de XLPE doit être ajustée de manière à ce que le temps de passage dans le tunnel de réticulation soit assez long pour obtenir un taux de réticulation satisfaisant, ce qui représente une limite contraignante non négligeable en termes de capacité de production. Enfin, la réticulation peut parfois débuter de façon prématurée dans l'extrudeuse (vis, collier) et/ou la tête d'extrudeuse, induisant une formation de particules de XLPE dégradé dans l'extrudeuse (également appelé « scorch »), qui peuvent ensuite migrer dans la couche électriquement isolante ou dans la couche semi-conductrice du câble et y créer des défauts. La présence de particules de XLPE dégradé affecte alors les propriétés finales du câble dans la mesure où ces particules génèrent un manque d'homogénéité, principalement du matériau de la couche électriquement isolante ou bien à l'interface entre la couche électriquement isolante et les 3064106 3 couche semi-conductrices. Ce phénomène est connu sous la dénomination anglaise « scorch phenomena » pour phénomène de grillage. L'utilisation de matériaux à base de LDPE pour les couches électriquement isolantes de câbles est donc en principe une alternative à 5 l'utilisation de matériaux à base de XLPE. Cependant, les matériaux à base de LDPE présentent l'inconvénient de ne pas pouvoir être utilisés à des températures supérieures à 70°C, ce qui a également pour conséquence de réduire leur capacité à transporter de l'énergie de façon à éviter toute surchauffe de la couche électriquement isolante à des températures 10 supérieures à 70°C. Les matériaux à base de polypropylène présentent par ailleurs de bonnes propriétés diélectriques qui sont par exemple mises à profit dans les transformateurs et dans les câbles, en particulier les câbles sous-marins comportant une couche électriquement isolante à base de polypropylène 15 laminé sur du papier (câbles PPLP, de la dénomination anglophone « paper laminated polypropylene »). Par contre, dans le domaine des câbles moyenne tension (MV) et haute tension (HV), l'utilisation du polypropylène comme matériau de la couche électriquement isolante n'est encore pas très répandue. 20 Le polypropylène est généralement caractérisé par une densité plus faible que celle du polyéthylène, cette plus faible densité étant associée à des propriétés de conductivité thermiques légèrement inférieures à celles du polyéthylène. Par conséquent, cela représente un inconvénient lorsque les câbles d'énergie sont des câbles MV et HV dans la mesure où cela diminue 25 l'évacuation de la chaleur générée par l'effet Joule, et ainsi la quantité d'énergie transportée, celle-ci étant fonction de la température maximale acceptable de l'élément électriquement conducteur allongé. Par ailleurs, la demande internationale WO 2015/089179 Al décrit une composition pour un câble électrique présentant une conductivité thermique 30 d'au moins 0,30 W/mK environ. La composition comprend 100 parties en poids d'une polyoléfine (e.g. copolymère d'éthylène-butène), de 10 à 70 parties en 3064106 4 poids d'un agent retardateur de flamme halogéné (éthylène bistétrabromophthalimide), de 100 à 200 parties en poids d'un agent retardateur de flamme non halogéné (oxyde et/ou hydroxyde de métal) et de 5 à 35 parties en poids d'un agent retardant de flamme de synergie (trioxyde 5 d'antimoine). Toutefois, les propriétés électriques et mécaniques de la composition ne sont pas optimisées pour une application dans le domaine des câbles HV et MV. Il existe donc toujours un besoin en câbles électriques comprenant une couche électriquement isolante présentant des propriétés électriques 10 comparables à celles obtenues avec une couche réticulée XLPE, notamment en termes de conductivité thermique, tout en garantissant de bonnes propriétés mécaniques. Ainsi, le but de la présente invention est de pallier les inconvénients de l'art antérieur et de fournir un câble économique, en particulier à moyenne ou 15 à haute tension, comprenant des matériaux recyclables, pouvant fonctionner à des températures supérieures à 70°C, et présentant une conductivité thermique améliorée, tout en garantissant de bonnes propriétés mécaniques, notamment en termes d'allongement et de force à la rupture. Le but est atteint par l'invention qui va être décrite ci-après. 20 L'invention a pour premier objet un câble électrique comprenant au moins un élément électriquement conducteur allongé et au moins une couche électriquement isolante obtenue à partir d'une composition polymère comprenant au moins un matériau polymère thermoplastique à base de polypropylène et au moins une charge inorganique, caractérisé en ce que la 25 charge inorganique est choisie parmi les silicates, le nitrure de bore, les carbonates et un de leurs mélanges, et de préférence parmi les silicates, les carbonates et un de leurs mélanges. La combinaison d'un matériau polymère thermoplastique à base de polypropylène avec une charge inorganique est choisie parmi les silicates, le 30 nitrure de bore et les carbonates permet d'obtenir une couche électriquement isolante ayant une conductivité thermique améliorée, tout en garantissant de 3064106 5 bonnes propriétés mécaniques, notamment en termes d'allongement et de force à la rupture. Parmi les silicates à titre de charge inorganique, on peut citer les silicates d'aluminium, de calcium ou de magnésium. 5 Les silicates d'aluminium sont préférés. Les silicates d'aluminium peuvent être choisis parmi les kaolins et tout autre minéral ou argile comprenant majoritairement (i.e. au moins 50% en masse environ par rapport à la masse totale du minéral ou de l'argile) de la kaolinite. 10 Les kaolins, en particulier le kaolin calciné, sont préférés. Parmi les carbonates à titre de charge inorganique, on peut citer la craie, le carbonate de calcium (e.g. aragonite, vatérite, calcite ou un mélange d'au moins deux des composés précités), le carbonate de magnésium, le calcaire, ou tout autre minéral comprenant majoritairement (i.e. au moins 15 50% en masse environ par rapport à la masse totale du minéral) du carbonate de calcium ou du carbonate de magnésium. La craie et le carbonate de calcium sont préférés. Selon une forme de réalisation particulièrement préférée de l'invention, la charge inorganique est choisie parmi les kaolins, la craie et un de leurs 20 mélanges. La charge inorganique représente de préférence de 2% à 40% en masse environ, par rapport à la masse totale de la composition polymère, et de préférence encore de 5% à 30% en masse environ, par rapport à la masse totale de la composition polymère. 25 Le matériau polymère thermoplastique à base de polypropylène peut comprendre un homopolymère ou un copolymère de propylène P1, et de préférence un copolymère de propylène P1. L'homopolymère de propylène P1 a de préférence un module élastique allant de 1250 à 1600 MPa environ. 3064106 6 L'homopolymère de propylène P1 peut représenter au moins 10% en masse, et de préférence de 15 à 30% en masse, par rapport à la masse totale du matériau polymère thermoplastique à base de polypropylène. À titre d'exemples de copolymères de propylène P1, on peut citer les 5 copolymères de propylène et d'oléfine, l'oléfine étant notamment choisie parmi l'éthylène et une oléfine ai différente du propylène. L'éthylène ou l'oléfine ai différente du propylène du copolymère de propylène et d'oléfine représente de préférence au plus 15% en mole environ, et de préférence encore au plus 10% en mole environ, par rapport au nombre 10 de moles total de copolymère de propylène et d'oléfine. L'oléfine ai différente du propylène peut répondre à la formule CH2=CH-R1, dans laquelle R1 est un groupe alkyle linéaire ou ramifié ayant de 2 à 12 atomes de carbone, notamment choisie parmi les oléfines suivantes : 1-butène, 1-pentène ; 4-méthy1-1-pentène, 1-hexène, 1-octène, 1-décène, 15 1-dodécène et un de leurs mélanges. Les copolymères de propylène et d'éthylène sont préférés à titre de copolymère de propylène P1. Le copolymère de propylène P1 peut être un copolymère statistique de propylène, un copolymère de propylène hétérophasé ou un de leurs mélanges. 20 Le copolymère statistique de propylène P1 a de préférence un module élastique allant de 600 à 1200 MPa environ. À titre d'exemple de copolymère statistique de propylène, on peut citer celui commercialisé par la société Borealis sous la référence Bormed® RB 845 MO. 25 Le copolymère statistique de propylène peut représenter au moins 20% en masse, et de préférence de 30 à 70% en masse, par rapport à la masse totale du matériau polymère thermoplastique à base de polypropylène. Le copolymère hétérophasé de propylène P1 a de préférence un module élastique allant de 50 à 250 MPa environ. 3064106 7 Le copolymère hétérophasé peut comprendre une phase thermoplastique de type propylène et une phase élastomère thermoplastique de type copolymère d'éthylène et d'une oléfine a2. L'oléfine az de la phase élastomère thermoplastique du copolymère 5 hétérophasé peut être le propylène. La phase élastomère thermoplastique du copolymère hétérophasé peut représenter au moins 20% en masse environ, et de préférence au moins 45% en masse environ, par rapport à la masse totale du copolymère hétérophasé. À titre d'exemple de copolymère hétérophasé, on peut mentionner le 10 copolymère hétérophasé commercialisé par la société Basell Polyolefins sous la référence AdflexC) Q 200 F. Le copolymère hétérophasé de propylène P1 peut représenter au moins 1% en masse, et de préférence de 2 à 40% en masse, par rapport à la masse totale du matériau polymère thermoplastique à base de polypropylène. 15 L'homopolymère ou le copolymère de propylène P1 peut avoir une température de fusion supérieure à 130°C environ, de préférence supérieure à 140°C environ, et de préférence encore allant de 140 à 170°C environ. L'homopolymère ou le copolymère de propylène P1 peut avoir une enthalpie de fusion allant de 20 à 100 3/g environ. 20 En particulier, l'homopolymère de propylène P1 a une enthalpie de fusion allant de 80 à 90 3/g environ. Le copolymère statistique de propylène P1 peut avoir une enthalpie de fusion allant de 40 à 80 3/g environ. Le copolymère hétérophasé de propylène P1 peut avoir une enthalpie 25 de fusion allant de 20 à 50 3/g environ. L'homopolymère ou le copolymère de propylène P1 peut avoir un indice de fluidité allant de 0,5 à 3 g/10 min, mesuré à 230°C environ avec une charge de 2,16 kg environ selon la norme ASTM D1238-00. 3064106 8 Le copolymère statistique de propylène P1 peut avoir un indice de fluidité allant de 1,2 à 2,5 g/10 min, mesuré à 230°C environ avec une charge de 2,16 kg environ selon la norme ASTM D1238-00. Le copolymère hétérophasé de propylène P1 peut avoir un indice de 5 fluidité allant de 0,5 à 1,5 g/10 min, mesuré à 230°C environ avec une charge de 2,16 kg environ selon la norme ASTM D1238-00. Selon une forme de réalisation préférée de l'invention, le copolymère de propylène P1 représente au moins 50% en masse environ, et préférence de 55 à 90% en masse environ, par rapport à la masse totale du matériau 10 polymère thermoplastique à base de polypropylène. Le matériau polymère thermoplastique à base de polypropylène peut comprendre en outre un homopolymère ou un copolymère d'oléfine P2, l'oléfine étant notamment choisie parmi l'éthylène et une oléfine a3. La combinaison de polymères P1 et P2 permet d'obtenir un matériau 15 polymère thermoplastique présentant de bonnes propriétés mécaniques, notamment en termes de module élastique, et électriques. L'oléfine a3 de l'homopolymère ou du copolymère d'oléfine P2 peut répondre à la formule CH2=CH-R2, dans laquelle R2 est un groupe alkyle linéaire ou ramifié ayant de 1 à 12 atomes de carbone, notamment choisie 20 parmi les oléfines suivantes : propylène, 1-butène, isobutylène, 1-pentène, 4-méthy1-1-pentène, 1-hexène, 1-octène, 1-décène, 1-dodécène, et un de leurs mélanges. L'oléfine oc3 propylène, 1-hexène ou 1-octène est particulièrement préférée. 25 L'homopolymère ou le copolymère d'oléfine P2 peut être un polyéthylène. Le polyéthylène peut être un polyéthylène linéaire basse densité, notamment selon la norme ISO 1183A (à une température de 23°C). Dans la présente invention, l'expression « polyéthylène linéaire basse densité » signifie 30 un polyéthylène linéaire ayant une densité allant de 0,91 à 0,925 environ, 3064106 9 ladite densité étant mesurée selon la norme ISO 1183A (à une température de 23°C). Selon une forme de réalisation préférée de l'invention, l'homopolymère ou copolymère d'oléfine P2 représente de 10 à 50% en masse environ, et de 5 préférence encore de 10 à 40% en masse environ, par rapport à la masse totale du matériau polymère thermoplastique à base de polypropylène. Le matériau polymère thermoplastique de la composition polymère de la couche électriquement isolante du câble de l'invention est de préférence hétérophasé (i.e. il comprend plusieurs phases). La présence de plusieurs 10 phases provient généralement du mélange de deux polyoléfines différentes, tel qu'un mélange de polypropylène et d'un copolymère de propylène ou de polyéthylène. La composition polymère de l'invention peut comprendre en outre un liquide diélectrique, notamment formant un mélange intime avec le matériau 15 polymère thermoplastique. À titre d'exemples de liquide diélectrique, on peut citer les huiles minérales (e.g. huiles naphténiques, huiles paraffiniques ou huiles aromatiques), les huiles végétales (e.g. huile de soja, huile de lin, huile de colza, huile de maïs ou huile de ricin) ou les huiles synthétiques telles que les 20 hydrocarbures aromatiques (alkylbenzènes, alkylnaphtalènes, alkylbiphényles, alkydiaryléthylènes, etc...), les huiles de silicone, les éther-oxydes, les esters organiques ou les hydrocarbures aliphatiques. Selon un mode de réalisation particulier, le liquide diélectrique représente de 1% à 20% en masse environ, de préférence de 2 à 15% en 25 masse environ, et de préférence encore de 3 à 12% en masse environ, par rapport à la masse totale du matériau polymère thermoplastique. Le liquide diélectrique peut comprendre une huile minérale et au moins un composé polaire de type benzophénone, acétophénone ou un de leurs dérivés. 30 Dans ce mode de réalisation, le liquide diélectrique peut comprendre au moins 70% en masse environ d'huile minérale, et de préférence au moins 3064106 10 80% en masse environ d'huile minérale, par rapport à la masse totale du liquide diélectrique. L'huile minérale est généralement liquide à 20-25°C environ. L'huile minérale peut être choisie parmi les huiles naphténiques et les 5 huiles paraffiniques. L'huile minérale est obtenue à partir du raffinage d'un brut pétrolier. Selon une forme de réalisation particulièrement préférée de l'invention, l'huile minérale comprend une teneur en carbone paraffinique (Cp) allant de 45 à 65% atomique environ, une teneur en carbone naphténique (Cn) allant 10 de 35 à 55% atomique environ et une teneur en carbone aromatique (Ca) allant de 0,5 à 10% atomique environ. Dans un mode de réalisation particulier, le composé polaire de type benzophénone, acétophénone ou un de leurs dérivés représente au moins 2,5% en masse environ, de préférence au moins 3,5% en masse environ, et 15 encore plus préférentiellement au moins 4% en masse environ, par rapport à la masse totale du liquide diélectrique. Selon une forme de réalisation préférée de l'invention, le composé polaire de type benzophénone, acétophénone ou un de leurs dérivés est choisi parmi la benzophénone, la dibenzosubérone, la fluorénone et l'anthrone. La 20 benzophénone est particulièrement préférée. Le matériau polymère thermoplastique peut comprendre en outre un ou plusieurs additifs. Les additifs sont bien connus de l'homme du métier et peuvent être choisis parmi des antioxydants, des agents anti-UV, des agents anti-cuivre, 25 des agents anti-arborescences d'eau, des pigments et un de leurs mélanges. Le matériau polymère thermoplastique peut typiquement comprendre de 0,01 à 5% en masse environ, et de préférence de 0,1 à 2% en masse environ d'additifs, par rapport à la masse totale du matériau polymère thermoplastique. 3064106 11 Plus particulièrement, les antioxydants permettent de protéger la composition polymère des contraintes thermiques engendrées lors des étapes de fabrication du câble ou de fonctionnement du câble. Les antioxydants sont choisis de préférence parmi les phénols 5 encombrés, les thioesters, les antioxydants à base de soufre, les antioxydants à base de phosphore, les antioxydants de type amine et un de leurs mélanges. À titre d'exemples de phénols encombrés, on peut citer le Pentaérythritol tétrakis(3-(3,5-di-tert-buty1-4-hydroxyphényl)propionate) (Irganox® 1010), l'octadécyl 3-(3,5-di-tert-buty1-4-hydroxyphényl)propionate 10 (Irganox® 1076), le 1,3,5-triméthy1-2,4,6-tris(3,5-di-tert-buty1-4- hydroxybenzyl)benzène (Irganox 1330), le 4,6-bis (octylthiométhyl)-o-crésol (Irgastab® KV10), le 2,2'-thiobis(6-tert-buty1-4-méthylphénol) (Irganox® 1081), le 2,2'- thiodiéthylène bis[3-(3,5-di-tert-buty1-4-hydroxyphényl) propionate] (Irganox® 1035), le 2,2'-méthylènebis(6-tert-buty1-4- 15 méthylphénol), le 1,2-bis(3,5-di-tert-buty1-4-hydroxyhydrocinnamoyl) hydrazine (Irganox® MD 1024), ou le 2,2'-oxamido-bis(éthy1-3(3,5-di-tertbuty1-4-hydroxyphényle)propionate). À titre d'exemples de thioesters, on peut citer le didodécy1-3,3'- thiodipropionate (Irganox® PS800), le distéaryl thiodipropionate (IrganoxC) 20 PS802) ou le 4,6-bis(octylthiométhyle)-o-crésol (Irganox® 1520). À titre d'exemples d'antioxydants à base de soufre, on peut citer le dioctadecy1-3,3'-thiodipropionate ou le didodecy1-3,3'-thiodipropionate. À titre d'exemples d'antioxydants à base de phosphore, on peut citer le tris(2,4-di-tert-butyl-phényle)phosphite (Irgafos® 168) ou le bis(2,4-di-tert25 butylphényl)pentaérythritol diphosphite (Ultranox® 626). À titre d'exemples d'antioxydants de type amine, on peut citer les phénylène diamines (e.g. 1PPD ou 6PPD), les diphénylamine styrène, les diphénylamines, les mercapto benzimidazoles et le 2,2,4-triméthy1-1,2 dihydroquinoline polymérisé (TMQ). 3064106 12 À titre d'exemples de mélanges d'antioxydants utilisables selon l'invention, on peut citer l'Irganox B 225 qui comprend un mélange équimolaire d'Irgafos 168 et d'Irganox 1010 tels que décrits ci-dessus. La composition polymère de la couche électriquement isolante de 5 l'invention est une composition polymère thermoplastique. Elle n'est donc pas réticulable. En particulier, la composition polymère ne comprend pas d'agents de réticulation, d'agents de couplage de type silane, de peroxydes et/ou d'additifs qui permettent une réticulation. En effet de tels agents dégradent le matériau 10 polymère thermoplastique à base de polypropylène. La composition polymère est de préférence recyclable. La composition polymère peut être préparée en mélangeant le matériau polymère thermoplastique à base de polypropylène avec au moins une charge inorganique telle que définie dans l'invention, éventuellement un 15 liquide diélectrique et éventuellement un ou plusieurs additifs. La couche électriquement isolante du câble de l'invention est une couche non réticulée. La couche électriquement isolante du câble de l'invention est de préférence une couche recyclable. 20 La couche électriquement isolante de l'invention peut être une couche extrudée, notamment par des procédés bien connus de l'homme du métier. La couche électriquement isolante présente une épaisseur variable en fonction du type de câble envisagé. En particulier, lorsque le câble conforme à l'invention est un câble à moyenne tension, l'épaisseur de la couche isolante 25 est typiquement de 4 à 5,5 mm environ, et plus particulièrement de 4,5 mm environ. Lorsque le câble conforme à l'invention est un câble haute tension, l'épaisseur de la couche isolante varie typiquement de 17 à 18 mm (pour des tensions de l'ordre 150 kV environ) et pour aller jusqu'à des épaisseurs allant de 20 à 25 mm environ pour des tensions supérieures à 150 kV (câbles à très 3064106 13 haute tension). Les épaisseurs précitées dépendent de la taille de l'élément électriquement conducteur allongé. Dans la présente invention, on entend par « couche électriquement isolante » une couche dont la conductivité électrique peut être d'au plus 5 1.10-9 S/m, et de préférence d'au plus 1.10-10 S/m (siemens par mètre) (à 25°C environ). Le câble de l'invention concerne plus particulièrement le domaine des câbles électriques fonctionnant en courant continu (DC) ou en courant alternatif (AC). 10 La couche électriquement isolante de l'invention peut entourer l'élément électriquement conducteur allongé. L'élément électriquement conducteur allongé peut être un conducteur monocorps tel que par exemple un fil métallique ou un conducteur multicorps tel qu'une pluralité de fils métalliques torsadés ou non. 15 L'élément électriquement conducteur allongé peut être en aluminium, en alliage d'aluminium, en cuivre, en alliage de cuivre, ou en une de leurs combinaisons. Selon une forme de réalisation préférée de l'invention, le câble électrique peut comprendre : 20 - une première couche semi-conductrice entourant l'élément électriquement conducteur allongé, - une couche électriquement isolante entourant la première couche semi-conductrice, ladite couche électriquement isolante étant telle que définie dans l'invention, et 25 - une deuxième couche semi-conductrice entourant la couche électriquement isolante. Dans la présente invention, on entend par « couche semi-conductrice » une couche dont la conductivité électrique peut être d'au moins 1.10-9 S/m (siemens par mètre), de préférence d'au moins 1.10-3 S/m, et de préférence 30 peut être inférieure à 1.103 S/m (à 25°C). 3064106 14 Dans un mode de réalisation particulier, la première couche semi-conductrice, la couche électriquement isolante et la deuxième couche semi-conductrice constituent une isolation tricouche. En d'autres termes, la couche électriquement isolante est en contact physique direct avec la première 5 couche semi-conductrice, et la deuxième couche semi-conductrice est en contact physique direct avec la couche électriquement isolante. La première et la deuxième couches semi-conductrices sont de préférence en un matériau polymère thermoplastique. Le câble peut comprendre en outre une gaine électriquement isolante 10 entourant la deuxième couche semi-conductrice, et peut être en contact physique direct avec celle-ci. Le câble électrique peut comprendre en outre un écran électrique (e.g. métallique) entourant la deuxième couche semi-conductrice. Dans ce cas, la gaine électriquement isolante entoure ledit écran électrique et l'écran 15 électrique est entre la gaine électriquement isolante et la deuxième couche semi-conductrice. Cet écran métallique peut être un écran dit « filaire » composé d'un ensemble de conducteurs en cuivre ou en aluminium arrangé autour et le long de la deuxième couche semi-conductrice, un écran dit « rubané » composé 20 d'un ou de plusieurs rubans métalliques conducteurs en cuivre ou en aluminium posé(s) éventuellement en hélice autour de la deuxième couche semi-conductrice ou un ruban métallique conducteur en aluminium posé longitudinalement autour de la deuxième couche semi-conductrice et rendu étanche grâce à de la colle dans les zones de chevauchement de parties dudit 25 ruban, ou d'un écran dit « étanche » de type tube métallique composé éventuellement de plomb ou d'alliage de plomb et entourant la deuxième couche semi-conductrice. Ce dernier type d'écran permet notamment de faire barrière à l'humidité ayant tendance à pénétrer le câble électrique en direction radiale. 30 L'écran métallique du câble électrique de l'invention peut comprendre un écran dit « filaire » et un écran dit « étanche » ou un écran dit « filaire » et 3064106 15 un écran dit « rubané ». Tous les types d'écrans métalliques peuvent jouer le rôle de mise à la terre du câble électrique et peuvent ainsi transporter des courants de défaut, par exemple en cas de court-circuit dans le réseau concerné. 5 D'autres couches, telles que des couches gonflantes en présence d'humidité peuvent être ajoutées entre la deuxième couche semi-conductrice et l'écran métallique, ces couches permettant d'assurer l'étanchéité longitudinale du câble électrique à l'eau. L'invention a pour deuxième objet un procédé de fabrication d'un câble 10 électrique conforme au premier objet de l'invention, caractérisé en ce qu'il comprend au moins une étape 1) d'extrusion de la composition polymère telle que définie dans le premier objet de l'invention autour d'un élément électriquement conducteur allongé, pour obtenir une couche électriquement isolante (extrudée) entourant ledit élément électriquement conducteur 15 allongé. L'étape 1) peut être réalisée par des techniques bien connues de l'homme du métier, par exemple à l'aide d'une extrudeuse. Lors de l'étape 1), la composition en sortie d'extrudeuse est dite « non réticulée », la température ainsi que le temps de mise en oeuvre au sein 20 de l'extrudeuse étant optimisés en conséquence. En sortie d'extrudeuse, on obtient donc une couche extrudée autour dudit élément électriquement conducteur, pouvant être ou non, directement en contact physique avec ledit élément électriquement conducteur allongé. Le procédé ne comprend pas de préférence d'étape de réticulation de 25 la couche obtenue à l'étape 1). La figure 1 représente une vue schématique d'un câble électrique selon un mode de réalisation préféré conforme à l'invention. 3064106 16 Pour des raisons de clarté, seuls les éléments essentiels pour la compréhension de l'invention ont été représentés de manière schématique, et ceci sans respect de l'échelle. Le câble électrique 1 à moyenne ou haute tension conforme au premier 5 objet de l'invention, illustré dans la figure 1, comprend un élément électriquement conducteur 2 allongé central, notamment en cuivre ou en aluminium. Le câble électrique 1 comprend en outre plusieurs couches disposées successivement et coaxialement autour de cet élément électriquement conducteur allongé central 2, à savoir : une première couche 3 10 semi-conductrice dite « couche semi-conductrice interne », une couche 4 électriquement isolante, une deuxième couche 5 semi-conductrice dite « couche semi-conductrice externe », un écran métallique 6 de mise à la terre et/ou de protection, et une gaine extérieure de protection 7. La couche 4 électriquement isolante est une couche extrudée non 15 réticulée, obtenue à partir de la composition polymère telle que définie dans l'invention. Les couches semi-conductrices 3 et 5 sont des couches extrudées thermoplastiques (i.e. non réticulées). La présence de l'écran métallique 6 et de la gaine extérieure de 20 protection 7 est préférentielle, mais non essentielle, cette structure de câble étant en tant que telle bien connue de l'homme du métier. EXEMPLES 1. Compositions polymères Des compositions fi et 12 conformes à l'invention, i.e. comprenant au 25 moins un matériau polymère thermoplastique à base de polypropylène et au moins une charge inorganique étant respectivement de la craie et du kaolin calciné, ont été comparées à des compositions Cl et C2 comparatives, la composition C2 correspondant à une composition pour former une couche de XLPE et la composition Cl correspondant à une composition comprenant un 30 matériau polymère thermoplastique à base de polypropylène identique à celui 3064106 17 utilisé pour les compositions de l'invention fi et 12 (Cl ne comprenait donc pas de charge inorganique telle que définie dans l'invention). Le kaolin est commercialisé sous la référence Translink 37S et la craie sous la référence Omya EXH1. 5 2. Préparation des couches non réticulées On a ainsi préparé chacune des compositions polymères Cl, C2, Il et 12 sous la forme de couches de 1 mm d'épaisseur pour l'évaluation de leurs propriétés mécaniques et également de couches de 8 mm d'épaisseur pour effectuer les mesures de conductivité thermique. 10 Ces compositions Cl, C2, Il et 12 ont ensuite été comparées du point de vue de leurs propriétés mécaniques (résistance à la traction/élongation à la rupture avant et après vieillissement à 135°C pendant 240 heures) et de leur conductivité thermique. Les tests de résistance à la traction (RT) et d'élongation à la rupture 15 (ER) ont été effectués sur les matériaux selon la Norme NF EN 60811-1-1. L'ensemble de ces résultats montre que l'incorporation d'une charge inorganique telle que définie dans l'invention dans une matrice de polypropylène confère de bonnes propriétés mécaniques à la couche électriquement isolante d'un câble d'énergie moyenne tension ou haute 20 tension. La conductivité thermique des matériaux a été mesurée sur les matériaux à l'aide d'un appareil commercialisé sous la référence 3345 par la société Instron dans les conditions reportées dans la norme EN 60811-1-1. Les résultats de conductivité thermique ont montré que la présence 25 d'une charge inorganique telle que définie dans l'invention dans une matrice de polypropylène conduit à une couche électriquement isolante ayant une conductivité thermique supérieure à celle d'une couche électriquement isolante dans laquelle il n'y a pas de charge inorganique. 30 REVENDICATIONS1. Câble électrique (1) comprenant au moins un élément électriquement conducteur allongé (2) et au moins une couche électriquement isolante (4) obtenue à partir d'une composition polymère comprenant au moins un matériau polymère thermoplastique à base de polypropylène et au moins une charge inorganique, caractérisé en ce que la charge inorganique est choisie parmi les silicates, le nitrure de bore, les carbonates et un de leurs mélanges. 2. Câble (1) selon la revendication 1, caractérisé en ce que les silicates sont des silicates d'aluminium choisis parmi les kaolins et tout autre minéral ou argile comprenant majoritairement de la kaolinite. 3. Câble (1) selon la revendication 1 ou 2, caractérisé en ce que les carbonates sont choisis parmi la craie, le carbonate de calcium, le carbonate de magnésium, le calcaire et tout autre minéral comprenant majoritairement du carbonate de calcium ou de magnésium. 4. Câble (1) selon l'une quelconque des revendications précédentes, caractérisé en ce que la charge inorganique représente de 2% à 40% en masse, par rapport à la masse totale de la composition polymère. 5. Câble (1) selon l'une quelconque des revendications précédentes, caractérisé en ce que la charge inorganique est choisie parmi les kaolins, la craie et un de leurs mélanges. 6. Câble (1) selon l'une quelconque des revendications précédentes, caractérisé en ce que le matériau polymère thermoplastique à base de polypropylène comprend un homopolymère ou un copolymère de propylène P1. 7. Câble (1) selon la revendication 6, caractérisé en ce que le copolymère de propylène P1 est un copolymère statistique de propylène, un copolymère de propylène hétérophasé ou un de leurs mélanges. 8. Câble (1) selon la revendication 7, caractérisé en ce que le copolymère hétérophasé comprend une phase thermoplastique de type propylène et une phase élastomère thermoplastique de type copolymère d'éthylène et d'une oléfine az. 9. Câble (1) selon l'une quelconque des revendications 6 à 8, caractérisé en ce que le copolymère de propylène P1 représente au moins 50% en masse, 3064106 19 par rapport à la masse totale du matériau polymère thermoplastique à base de P0 lypropylène. 10. Câble (1) selon l'une quelconque des revendications 6 à 9, caractérisé en ce que le matériau polymère thermoplastique à base de polypropylène comprend en outre un homopolymère ou un copolymère d'oléfine P2, l'oléfine étant choisie parmi l'éthylène et une oléfine oc3. 11. Câble (1) selon la revendication 10, caractérisé en ce que l'homopolymère ou le copolymère d'oléfine P2 est un polyéthylène linéaire basse densité. 12. Câble (1) selon la revendication 10 ou 11, caractérisé en ce que l'homopolymère ou copolymère d'oléfine P2 représente de 10 à 50% en masse, par rapport à la masse totale du matériau polymère thermoplastique à base de polypropylène. 13. Câble (1) selon l'une quelconque des revendications précédentes, caractérisé en ce que la composition polymère de l'invention comprend en outre un liquide diélectrique. 14. Câble (1) selon la revendication 13, caractérisé en ce que le liquide diélectrique comprend une huile minérale et au moins un composé polaire de type benzophénone, acétophénone ou un de leurs dérivés. 15. Câble (1) selon l'une quelconque des revendications précédentes, caractérisé en ce que la couche électriquement isolante (4) est une couche non réticulée. 16. Procédé de fabrication d'un câble électrique (1) tel que défini à l'une quelconque des revendications précédentes, caractérisé en ce qu'il comprend au moins une étape 1) d'extrusion de la composition polymère autour d'un élément électriquement conducteur allongé (2), pour obtenir une couche électriquement isolante (4) entourant ledit élément électriquement conducteur allongé (2).